(57)【要約】【課題】蛍光体層中の有機バインダー樹脂を焼結除去することによって、高出力の短波長領域（青色領域〜紫外領域）の光による蛍光体層中の有機系溶剤バインダー樹脂の劣化を抑えた燒結蛍光体層を提供すること。【解決手段】蛍光体粉末、有機系溶剤バインダー樹脂、及び無機系焼結助剤の混合物を所望の形状に成形し、蛍光体層の劣化の原因となる有機バインダー樹脂を焼結除去する。【選択図】図２
2004161871.tif 000002
【特許請求の範囲】
【請求項１】
少なくとも蛍光体粉末、有機系溶剤バインダー樹脂、及び無機系焼結助剤とからなる混合物を成形し、前記有機系溶剤バインダー樹脂分を焼却除去し、前記蛍光体粉末を無機系燒結助剤で燒結保形してなることを特徴とする燒結蛍光体層。
【請求項２】
無機系焼結助剤が、酸化亜鉛、酸化アルミニウム、酸化チタン、酸化硼素、フッ化リチウム、フッ化ナトリウムの群から選択される少なくとも１種以上を含有することを特徴とする請求項１記載の燒結蛍光体層。
【請求項３】
前記有機系溶剤バインダー樹脂が、エポキシ樹脂、アクリル樹脂、イミド樹脂、シリコーン樹脂、ユリア樹脂の群からなる高粘度樹脂から選択される少なくとも１種以上を含有することを特徴とする請求項１記載の燒結蛍光体層。
【請求項４】
蛍光体がシリコンナイトライド系蛍光体であることを特徴とする請求項１記載の燒結蛍光体層。
【請求項５】
蛍光体がイットリウム・アルミニウム・ガーネット系蛍光体であることを特徴とする請求項１に記載の燒結蛍光体層。
【請求項６】
前記シリコンナイトライド系蛍光体と前記無機系焼結剤との混合比が、１００：２〜１００：１０であることを特徴とする請求項４記載の燒結蛍光体層。
【請求項７】
前記有機系溶剤バインダー樹脂が、前記シリコンナイトライド系蛍光体と前記無機系焼結助剤の総量に対し、２０〜４０重量％であることを特徴とする請求項６記載の燒結蛍光体層。
【請求項８】
前記イットリウム・アルミニウム・ガーネット系蛍光体と前記無機系焼結助剤との混合比が、１００：２〜１００：１０であることを特徴とする請求項５記載の燒結蛍光体層。
【請求項９】
前記有機系溶剤バインダー樹脂が、前記イットリウム・アルミニウム・ガーネット系蛍光体と前記無機系焼結助剤の総量に対し、５〜４０重量％であることを特徴とする請求項８記載の燒結蛍光体層。
【請求項１０】
少なくとも蛍光体粉末、有機系溶剤バインダー樹脂、及び無機系焼結助剤とからなる混合物をシート状に成形し、異なる種類の蛍光体粉末を含むシートを変換波長の大きさ順で複数枚圧縮積層し、前記有機系溶剤バインダー樹脂分を焼却除去し、各シートの前記蛍光体粉末が無機系燒結助剤で燒結保形され、積層されていることを特徴とする燒結蛍光体積層構造。
【発明の詳細な説明】
【０００１】
【発明の属する技術分野】
本発明は、有機物フリーの燒結蛍光体層、詳しくは、蛍光体シートなどの蛍光体成形物を成形する際に、有機系溶剤バインダー樹脂分を焼却除去することによって、高出力な短波長領域（青色領域〜紫外線領域）の光に曝されても劣化しない有機物フリーの燒結蛍光体層およびそれを積層した構造に関する。
【０００２】
尚、本明細書においては、ＬＥＤチップやＬＤ素子そのものは「発光素子」または「半導体発光素子」と呼び、ＬＥＤチップ、該ＬＥＤチップ上に積層された蛍光体成形物、リード電極などを含む発光装置全体を「発光装置」と呼ぶことにする。
【０００３】
【従来の技術】
蛍光体を用いて波長変換する発光装置においては、蛍光体粉末を発光素子の発光面をシールする有機系または無機系バインダー樹脂からなるモールド樹脂等に混合してモールドし、発光素子の発光を一部または全部を吸収して所期の波長変換を行なっている。
【０００４】
しかしながら、発光ダイオード等の発光装置が有機系溶剤バインダー樹脂を含有する蛍光体層により構成されていると、有機バインダー樹脂自身が、高出力の短波長領域（紫外領域〜青色領域）の光によって劣化し、変色を引き起こすという問題がある。
【０００５】
そこで、特に紫外線を発光するＬＥＤでは現在、有機バインダーに代え、無機バインダーを使用することが推奨されるが、硬化後の無機質層が固いため、亀裂が入りやすく、また、有機溶剤に溶解して使用するアルキルシリケート系では有機分が残留して透明層を黒化するという問題が惹起されている。
【０００６】
【発明が解決しようとする課題】
そこで、本発明の目的は、亀裂等の問題のある無機系バインダーを使用せず、そして劣化の問題のある有機系溶剤バインダー樹脂等の有機物を実質的に含まない、有機物フリーの、燒結蛍光体層を提供することにある。
【０００７】
【課題を解決するための手段】
上記目的を達成するため、鋭意研究の結果、蛍光体粉末は無機系燒結助剤とともに有機系溶剤バインダー樹脂を使用し、所望の形状に成形した後、前記有機系溶剤バインダー樹脂分を焼却除去すると、蛍光体粉末は焼成収縮するが、無機系燒結助剤によって燒結保形され、蛍光体層として使用可能であることを見出して完成されたもので、少なくとも蛍光体粉末、有機系溶剤バインダー樹脂、及び無機系焼結助剤とからなる混合物を成形し、前記有機系溶剤バインダー樹脂分を焼却除去し、前記蛍光体粉末を無機系燒結助剤で燒結保形してなることを特徴とする燒結蛍光体層にある。
【０００８】
本発明によれば、劣化の問題のある有機系バインダーを含むことのない蛍光体層を形成できるので、高出力の短波長領域（紫外領域〜青色領域）の光によって劣化し変色を引き起こすという問題がない。しかも蛍光体層は無機系燒結助剤により焼成収縮してその形状を保つことができるので、通常の蛍光体層と同様に使用することができる。
上記構成において、前記成形形状はシート状又はペレット状であってもよい。
【０００９】
また、前記蛍光体はシリコンナイトライド蛍光体、もしくは、イットリウム・アルミニウム・ガーネット系蛍光体であってもよい。さらに、前記無機系焼結助剤として、酸化亜鉛、酸化アルミニウム、酸化チタン、酸化硼素、フッ化リチウム、フッ化ナトリウムを使用してもよい。特に、前記無機系焼結助剤は酸化硼素であることが好ましい。
【００１０】
焼結による残留炭素量を少なくするため、有機系溶剤バインダー樹脂に燃焼性の高い樹脂を使うことが好ましい。前記有機系溶剤バインダー樹脂としては、エポキシ樹脂、アクリル樹脂、ウレタン樹脂、メラミン樹脂、イミド樹脂、シリコーン樹脂、ユリア樹脂が挙げられるが、特にアクリル樹脂であることが好ましい。
【００１１】
シリコンナイトライド系蛍光体と無機系焼結助剤との混合比は１００：２〜１００：１０となるようにシリコンナイトライド系蛍光体と無機系焼結助剤を混合することが好ましい。また、前記有機系溶剤バインダー樹脂は、シリコンナイトライド系蛍光体と無機系焼結助剤の総量に対し２０〜４０重量％となるように有機系溶剤バインダー樹脂とシリコンナイトライド系蛍光体と無機系焼結助剤を混合することが好ましい。
【００１２】
イットリウム・アルミニウム・ガーネット系蛍光体と無機系焼結助剤との混合比が１００：２〜１００：１０となるように、イットリウム・アルミニウム・ガーネット系蛍光体と無機系焼結助剤を混合することが好ましい。また、前記有機系溶剤バインダー樹脂はイットリウム・アルミニウム・ガーネット系蛍光体と無機系焼結助剤の総量に対し５〜４０重量％となるように、有機系溶剤バインダー樹脂とイットリウム・アルミニウム・ガーネット系蛍光体と無機系焼結助剤を混合することが好ましい。
【００１３】
本発明によれば、所望の形状の有機物フリーの蛍光体積層構造を提供することができる。すなわち、少なくとも蛍光体粉末、有機系溶剤バインダー樹脂、及び無機系焼結助剤とからなる混合物をシート状に成形し、種類の異なる蛍光体粉末を含むシートを変換波長の大きさ順に複数枚圧縮積層し、前記有機系溶剤バインダー樹脂分を焼却除去し、各シートの前記蛍光体粉末が無機系燒結助剤で燒結保形され、積層されていることを特徴とする。
【００１４】
これにより、シリコンナイトライド系蛍光体層とイットリウム・アルミニウム・ガーネット系蛍光体とを積層した有機物フリーの蛍光体積層構造を提供することができ、高出力青色発光素子の劣化のない蛍光体積層構造を提供することができる。また、紫外励起赤色発光蛍光体層と紫外励起緑色発光蛍光体層と紫外励起青色発光蛍光体層とを積層した有機物フリーの蛍光体積層構造を提供することができ、高出力の紫外発光素子の劣化のない蛍光体積層構造を提供することができる。
【００１５】
【発明の実施の形態】
（蛍光体成形物の製造方法）
蛍光体粉末、及び無機系焼結助剤に溶剤、分散剤を加えて１５時間分散させた後、有機系溶剤バインダー樹脂、可塑剤を加えて１０時間混合してスラリーを調整する。
【００１６】
発光素子が青色発光である場合は、前記蛍光体粉末は、Ｌ−Ｍ−Ｎ：Ｅｕ，Ｚ、又は、Ｌ−Ｍ−Ｏ−Ｎ：Ｅｕ，Ｚ（Ｌは、Ｂｅ、Ｍｇ、Ｃａ、Ｓｒ、Ｂａ、ＺｎのＩＩ価からなる群より選ばれる少なくとも１種以上を含有する。Ｍは、Ｃ、Ｓｉ、Ｇｅ、Ｓｎ、Ｔｉ、Ｚｒ、ＨｆのＩＶ価からなる群より選ばれる少なくとも１種以上を含有する。Ｎは、窒素である。Ｅｕは、ユウロピウムである。Ｚは、希土類元素である。）で表されるシリコンナイトライド系蛍光体、または、（Ｙ１−ａＡａ）３（Ａｌ１−ｂＢｂ）５Ｏ１２：Ｚ（ここで、ＡはＬｕ、Ｓｃ、Ｌａ、Ｇｄ、Ｔｂ、Ｅｕ、Ｓｍから選択された少なくとも１種以上を含有する。ＢはＧａ及びＩｎから選択された１つの元素を含有する。ａは０〜１で、ｂも０〜１であり、Ｚは賦活剤である。前記Ｚは、Ｃｅであることが好ましい。）で表されるイットリウム・アルミニウム・ガーネット系蛍光体であることが好ましい。
【００１７】
ここで、前記無機系焼結助剤は酸化亜鉛、酸化アルミニウム、酸化チタン、酸化硼素、フッ化リチウム、フッ化ナトリウムが挙げられるが、酸化硼素が好ましい。前記溶剤はトルエン／イソプロピルアルコール（ＩＰＡ）、前記有機系溶剤バインダー樹脂はアクリル樹脂、前記可塑剤はジオクチルフタレートであることが好ましい。
【００１８】
次に、得られたスラリーをドクターブレードでＰＥＴフィルム上に流出させて、８０℃で乾燥させることにより厚さが５０〜１００μｍの蛍光体グリーンシートを得る。
【００１９】
前記蛍光体グリーンシートを、雰囲気を制御しながら加熱し、有機成分を焼結除去（脱脂）することにより、高出力な短波長領域（青色領域〜紫外線領域）の光で劣化しない無機物だけの燒結蛍光体シートを得ることができる。複数の蛍光体層を積層する場合は、上記グリーンシートを積層し、プレス等で圧縮し、同様に焼成する。グリーンシートの積層順序は変換波長の大きさ順で行なわれるのがよい。
【００２０】
（他の蛍光体）
本発明に係る蛍光体は、平均粒径が３μｍ以上であり、かつ粒度分布測定で２μｍ以下の粒径の粒子が体積分布で１０％以下である蛍光体粒子から構成されるのがよい。蛍光体は種々の蛍光体を用いることができる。上記蛍光体の他に、例えば、規則的な結晶成長形状としてほぼ六角形状を有する成長粒子から構成され、青色領域の発光を行うＢａＭｇＡｌ１０Ｏ１７：Ｅｕで表されるユウロピウム賦活バリウムマグネシウムアルミネート系蛍光体、規則的な結晶成長形状としてほぼ球形状を有する成長粒子から構成され、青色領域の発光を行う（Ｃａ、Ｓｒ、Ｂａ）５（ＰＯ４）３Ｃｌ：Ｅｕで表されるユウロピウム賦活ハロリン酸カルシウム系蛍光体、規則的な結晶成長形状としてほぼ立方体形状を有する成長粒子から構成され、青色領域の発光を行う（Ｃａ、Ｓｒ、Ｂａ）２Ｂ５Ｏ９Ｃｌ：Ｅｕで表されるユウロピウム賦活アルカリ土類クロロボレート系蛍光体、破断面を有する破断粒子から構成され、青緑色領域の発光を行う（Ｓｒ、Ｃａ、Ｂａ）Ａｌ２Ｏ４：Ｅｕ、または（Ｓｒ、Ｃａ、Ｂａ）４Ａｌ１４Ｏ２５：Ｅｕで表されるユウロピウム賦活アルカリ土類アルミネート系蛍光体、破断面を有する破断粒子から構成され、緑色領域の発光を行う（Ｍｇ、Ｃａ、Ｓｒ、Ｂａ）Ｓｉ２Ｏ２Ｎ２：Ｅｕで表されるユウロピウム賦活アルカリ土類シリコンオキシナイトライド系蛍光体、破断面を有する破断粒子から構成され、緑色領域の発光を行う（Ｂａ、Ｃａ、Ｓｒ）２ＳｉＯ４：Ｅｕで表されるユウロピウム賦活アルカリ土類マグネシウムシリケート系蛍光体、規則的な結晶成長形状としてほぼ球形状を有する成長粒子から構成され、黄色領域の発光を行う（Ｙ、Ｇｄ）３（Ａｌ、Ｇａ）５Ｏ１２等で表される希土類アルミン酸塩であるＹＡＧ：Ｃｅ系蛍光体、破断面を有する破断粒子から構成され、赤色領域の発光を行う（Ｍｇ、Ｃａ、Ｓｒ、Ｂａ）２Ｓｉ５Ｎ８：Ｅｕで表されるユウロピウム賦活アルカリ土類シリコンナイトライド系蛍光体、規則的な結晶成長形状としてほぼ球形状を有する成長粒子から構成され、赤色領域の発光を行う（Ｙ、Ｌａ、Ｇｄ、Ｌｕ）２Ｏ２Ｓ：Ｅｕで表されるユウロピウム賦活希土類オキシカルユゲナイト系蛍光体等が挙げられる。
【００２１】
（窒化物蛍光体）
蛍光体として、破断面を有し、Ｎを含み、Ｏを選択的に含み、かつＢｅ、Ｍｇ、Ｃａ、Ｓｒ、Ｂａ、及びＺｎから選択された少なくとも一つの元素と、Ｃ、Ｓｉ、Ｇｅ、Ｓｎ、Ｔｉ、Ｚｒ、及びＨｆから選択された少なくとも一つの元素とを含み、Ｅｕ及び／又は希土類元素で賦活された窒化物系蛍光体が好適に使用される。すなわち、簡易的にＬ−Ｍ−Ｎ：Ｒ、またはＬ−Ｍ−Ｏ−Ｎ：Ｒで構成元素が表される結晶質蛍光体である。結晶構造は、例えば、Ｃａ２Ｓｉ５Ｎ８は単斜晶、Ｓｒ２Ｓｉ５Ｎ８は斜方晶、Ｂａ２Ｓｉ５Ｎ８は単斜晶をとる。より詳細には、一般的にＬＸＭＹＮ（２／３Ｘ＋４／３Ｙ）：Ｒ、またはＬＸＭＹＯＺＮ（２／３Ｘ＋４／３Ｙ−２／３Ｚ）：Ｒで表される。Ｌは、Ｂｅ、Ｍｇ、Ｃａ、Ｓｒ、Ｂａ、Ｚｎ、Ｃｄ、ＨｇのＩＩ価からなる群より選ばれる少なくとも１種以上を含有する。特に、Ｌは、Ｂｅ、Ｍｇ、Ｃａ、Ｓｒ、Ｂａからなるアルカリ土類金属であることが好ましく、さらにアルカリ土類金属単体であることが好ましいが、２以上含有するものであってもよい。窒化物蛍光体のＬは、イミド化合物、アミド化合物などを使用してもよい。
【００２２】
Ｍは、Ｃ、Ｓｉ、Ｇｅ、Ｓｎ、Ｔｉ、Ｚｒ、ＨｆのＩＶ価からなる群より選択された少なくとも１種以上を含有する。窒化物蛍光体のＭは、イミド化合物、アミド化合物などを使用してもよい。Ｍとして、Ｓｉ、Ｓｉ３Ｎ４、Ｓｉ（ＮＨ２）２なども使用してもよい。かつ、Ｎは窒素、Ｏは酸素であって、Ｒは希土類元素である。更に、前記蛍光体はＭｇ、Ｂ、Ｍｎ、Ｃｒ、Ｎｉ等を含んでもよい。
更に本蛍光体は、その組成中６０％以上、好ましくは８０％以上が結晶質である。一般的にはｘ＝２、ｙ＝５またはｘ＝１、ｙ＝７であることが望ましいが、任意の値が使用できる。
微量の添加物中、Ｂなどは発光特性を減ずることなく結晶性を上げることが可能であり、またＭｎ、Ｃｕなども同様な効果を示す。またＬａ、Ｐａなども発光特性を改良する効果がある。その他Ｍｇ、Ｃｒ、Ｎｉなどは残光を短くする効果があり、適宜使用される。その他、本明細書に示されていない元素であっても、１０〜１０００ｐｐｍ輝度を著しく減ずることなく添加できる。
【００２３】
本発明の他の実施形態において、窒化物蛍光体の基本構成元素ＬＸＭＹＮ（２／３Ｘ＋４／３Ｙ）：Ｒの賦活剤ＲはＹ、Ｌａ、Ｃｅ、Ｐｒ、Ｎｄ、Ｇｄ、Ｔｂ、Ｄｙ、Ｈｏ、Ｅｒ、Ｌｕ、Ｅｕ、Ｃｒ、Ｍｎ、Ｐｂ、Ｓｂ、Ｓｍ、Ｔｍからなる群より選択された少なくとも一種以上を含有することが好ましいが、Ｓｃ、Ｓｍ、Ｔｍ、Ｙｂが含有されていてもよい。これらの希土類元素は、単体の他、酸化物、窒化物、イミド化合物、アミド化合物の状態で原料中に混合する。希土類元素は、主に安定な３価の電子配置を有するが、Ｙｂ、Ｓｍ等は２価、Ｃｅ、Ｐｒ、Ｔｂ等は４価の電子配置も有する。酸化物の希土類元素を用いた場合、酸素の関与が蛍光体の発光特性に影響を及ぼす。つまり、酸素を含有することにより発光輝度の低下を生じる場合もある。その反面、残光を短くするなどの利点もある。ただし、Ｍｎを用いた場合は、ＭｎとＯとのフラックス効果により粒径を大きくし、発光輝度の向上を図ることができる。発光中心として希土類元素であるユウロピウムＥｕを好適に用いる。ユウロピウムは、主に２価と３価のエネルギー準位を持つ。本発明の蛍光体は、母体のアルカリ土類金属系窒化ケイ素に対してＥｕ２＋を賦活剤として用いる。Ｅｕ２＋は、酸化され易く、３価のＥｕ２Ｏ３の組成で通常使用されている。しかし、このＥｕ２Ｏ３では、Ｏの関与が大きく、良好な蛍光体が得られにくい。そのため、Ｅｕ２Ｏ３からＯを、系外へ除去したものを使用することがより好ましい。例えば、ユウロピウム単体、窒化ユウロピウムを用いることが好ましい。ただし、Ｍｎを添加した場合、この限りではない。
【００２４】
（ＹＡＧ：Ｃｅ系蛍光体）
イットリウム・アルミニウム・ガーネット系蛍光体（ＹＡＧ系蛍光体）の基本構成元素（Ｙ１−ａＡａ）３（Ａｌ１−ｂＢｂ）５Ｏ１２：ＣｅのＡは、Ｌｕ、Ｓｃ、Ｌａ、Ｇｄ、Ｔｂ、Ｅｕ、Ｓｍからなる群から選択された少なくとも１種以上の元素を含有する。本発明の他の実施の形態において、前記ＹＡＧ系蛍光体の基本構成元素（Ｙ１−ａＡａ）３（Ａｌ１−ｂＢｂ）５Ｏ１２：ＣｅのＢは、Ｇａ及びＩｎから選択された少なくとも１種以上の元素を含有する。特に、セリウムで賦活され組成の異なる２種類以上のイットリウム・アルミニウム酸化物系蛍光体を利用してもよい。
【００２５】
発光装置はこの混色を起こさせるために蛍光体の粉体やバルクをエポキシ樹脂、アクリル樹脂或いはシリコーン樹脂などの各種樹脂や酸化珪素、酸化アルミニウムなどの無機物中に含有させることが好ましい。このように蛍光体が含有されたものは、発光素子からの光が透過する程度に薄く形成させたドット状のものや層状ものなど用途に応じて種々用いることができる。蛍光体と樹脂などとの比率や塗布、充填量を種々調整すること及び発光素子の発光波長を選択することにより白色を含め電球色など任意の色調を提供することができる。
【００２６】
ガーネット構造を持ったＹＡＧ：Ｃｅ系蛍光体の組成の内、Ａｌの一部をＧａで置換することで発光スペクトルが短波長側にシフトし、また組成のＹの一部をＧｄ及び／又はＬａで置換することで、発光スペクトルが長波長側へシフトする。Ｙの置換が２割未満では、緑色成分が大きく赤色成分が少なくなる。また、８割以上では、赤み成分が増えるものの輝度が急激に低下する。また、励起吸収スペクトルについても同様に、ガーネット構造を持ったＹＡＧ：Ｃｅ系蛍光体の組成の内、Ａｌの一部をＧａで置換することで励起吸収スペクトルが短波長側にシフトし、また組成のＹの一部をＧｄ及び／又はＬａで置換することで、励起吸収スペクトルが長波長側へシフトする。ＹＡＧ：Ｃｅ系蛍光体の励起吸収スペクトルのピーク波長は、半導体発光素子の発光スペクトルのピーク波長より短波長側にあることが好ましい。
【００２７】
組成の異なる２種類以上のセリウムで賦活されたイットリウム・アルミニウム酸化物系蛍光体は、混合させて用いてもよいし、それぞれ独立して配置させてもよい。蛍光体をそれぞれ独立して配置させる場合、半導体発光素子から光をより短波長側で吸収発光しやすい蛍光体、それよりも長波長側で吸収発光しやすい蛍光体の順に配置させることが好ましい。これによって効率よく吸収及び発光させることができる。
【００２８】
（混合）
粉末状の蛍光体の場合、蛍光体のバインダー樹脂及び／又は無機系焼結助剤に対する配合量比は、その上限は蛍光体層の成形性、燒結後の保形性を考慮して決定され、その下限は、蛍光体の配合量が少なくなると蛍光体が発する蛍光の光量が減少するので、蛍光体成形物としての機能を考慮して決定される。
【００２９】
そこで、シリコンナイトライド系蛍光体と無機系焼結助剤を混合する際、シリコンナイトライド系蛍光体と無機系焼結助剤との混合比が１００：２〜１００：１０となるように混合することが好ましい。また、有機系溶剤バインダー樹脂、シリコンナイトライド系蛍光体、及び無機系焼結助剤を混合する際、前記有機系溶剤バインダー樹脂がシリコンナイトライド系蛍光体と無機系焼結助剤の総量に対し、２０〜４０重量％となるように混合することが好ましい。
【００３０】
イットリウム・アルミニウム・ガーネット系蛍光体と無機系焼結助剤とを混合する際、イットリウム・アルミニウム・ガーネット系蛍光体と無機系焼結助剤との混合比が１００：２〜１００：１０となるように混合することが好ましい。また、有機系溶剤バインダー樹脂、イットリウム・アルミニウム・ガーネット系蛍光体、及び無機系焼結助剤を混合する際、前記有機系溶剤バインダー樹脂がイットリウム・アルミニウム・ガーネット系蛍光体と無機系焼結助剤の総量に対し、５〜４０重量％となるように混合することが好ましい。
【００３１】
（焼結助剤）
焼結温度が高くなると実用的な面でも好ましくないので、焼結温度を下げるように選択されてよい。前記焼結助剤は、酸化亜鉛、酸化アルミニウム、酸化チタン、酸化硼素、フッ化リチウム、フッ化ナトリウムが例示されるが、酸化硼素が好ましい。酸化珪素は、蛍光体が高温で空気中の酸素と接触して蛍光体表面が酸化し、発光輝度が低下することを防止する。なぜならば、酸化硼素は蛍光体の粒子表面に保護物質として被覆され、空気中の酸素によって蛍光体表面が酸化されるのを防止するためであると考えられる。
【００３２】
（有機系溶剤バインダー樹脂）
前記有機系溶剤バインダー樹脂は、トルエン／イソプロピルアルコール（ＩＰＡ）等の溶媒で希釈されたエポキシ樹脂、アクリル樹脂、ウレタン樹脂、メラミン樹脂、イミド樹脂、シリコーン樹脂、ユリア樹脂などの熱硬化性、耐候性に優れた透光性樹脂であることが好ましい。更に、短波長の光に対する耐性に優れるので、前記有機系溶剤バインダー樹脂はアクリル樹脂であることが好ましい。
【００３３】
（溶剤）
前記溶剤は、適宜公知の有機溶剤を用いることができるが、トルエン／イソプロピルアルコール（ＩＰＡ）を用いるのが好ましく、トルエン：ＩＰＡの配合量は、４：１であることが好ましい。
【００３４】
（拡散剤）
拡散剤を含有していない蛍光体シートを積層した発光装置は、見る角度によって色調が異なるので、蛍光体シート中に拡散剤を混合してもよい。見る角度によって色調が異なるとは、例えば、発光装置を正面から見た場合青色光が蛍光体シートを通過する厚さは薄いため色調が青いのに対して、発光ダイオードを斜めから見た場合青色光が蛍光体シートを通過する厚さが厚くなるため色調が黄色に近くなるということである。拡散剤を混合することによって、蛍光体シート中の蛍光体の配合量を減らし、色調が均一で色むらのない蛍光体シートを得ることができる。また、蛍光体成形物中に拡散剤を混合することによって、発光装置の発光輝度を向上させることができる。それは、拡散剤を入れることによって半導体発光素子からの光が散乱されるようになり蛍光体を励起する光量が増加するためである。拡散剤としては、二酸化珪素、酸化チタン、酸化アルミニウム、炭酸カルシウム、酸化亜鉛、チタン酸バリウムなどの無機系拡散剤であってもよいし、エポキシ樹脂、フェノールホルマリン樹脂、ベンゾグアナミン樹脂、メラミン樹脂、アクリル樹脂、ポリカーボネート樹脂、ポリエチレン樹脂、ポリプロピレン樹脂、グアナミン樹脂などの有機系拡散剤であってもよい。なお、蛍光体層を積層する場合は、下層となる蛍光体層の拡散効果を高めるように下層の拡散材量、屈折率などを配慮するのがよい。
【００３５】
【実施例】
（実施例１）
本実施例では、図１及び２に示す発光装置を作製する。
（１）ＬＥＤチップ作製
ＬＥＤチップは、洗浄させたサファイヤ基板上にＴＭＧ（トリメチルガリウム）ガス、ＴＭＩ（トリメチルインジュウム）ガス、窒素ガス及びドーパントガスをキャリアガスと共に流し、ＭＯＣＶＤ法で窒化ガリウム系化合物半導体を成膜させることにより形成させた。ドーパントガスとしてＳｉＨ４とＣｐ２Ｍｇと、を切り替えることによってＮ型導電性を有する窒化ガリウム系半導体とＰ型導電性を有する窒化ガリウム系半導体を形成しＰＮ接合を形成させる。半導体発光素子として、Ｎ型導電性を有する窒化ガリウム半導体であるコンタクト層と、Ｐ型導電性を有する窒化ガリウムアルミニウム半導体であるクラッド層、Ｐ型導電性を有する窒化ガリウム半導体であるコンタクト層を形成させた。Ｎ型導電性を有するコンタクト層とＰ型導電性を有するクラッド層との間に厚さ約３ｎｍであり、単一量子井戸構造とされるノンドープＩｎＧａＮの活性層を形成させた。（なお、サファイア基板上には低温で窒化ガリウム半導体を形成させバッファ層とさせてある。また、Ｐ型導電性を有する半導体は、成膜後４００℃以上でアニールさせてある。）
エッチングによりサファイア基板上のＰＮ各半導体表面を露出させた後、スパッタリングにより各電極をそれぞれ形成させた。こうして出来上がった半導体ウエハーを、スクライブラインを引いた後、外力により分割させ発光素子として３５０μｍ角のＬＥＤチップを形成させた。
（２）パッケージ作製
パッケージ１０５は金属からなり、中央部に凹部ａを有する。また、前記凹部の周囲であるベース部ｂは、厚さ方向に貫通された貫通孔を２つ有し、それぞれの貫通孔は前記凹部を挟んで対向している。該貫通孔内には、絶縁部材である硬質ガラス１０３を介して正及び負のリード電極１０２がそれぞれ挿入されている。
（３）ダイボンド
凹部ａ内に収納されるＬＥＤチップ１０１は、青色を発光する発光素子で、ＬＥＤチップ１０１と金属パッケージ１０５との接着は、Ａｕ−Ｓｎなどの共晶はんだ等を使用して行うこともできるが、本実施例では、Ｓｉ、Ａｌ、Ｇａ、Ｔｉ、Ｇｅ、Ｐ、Ｂ、Ｚｒ、Ｙ及びアルカリ土類金属の１種又は２種以上を有する酸化物である無機物にてダイボンド（接着）する。
（４）ワイヤーボンド
ＬＥＤチップ１０１上に設けられた電極と正及び負のリード電極１０２とは、金線によりワイヤーボンディングされる。このとき、ＬＥＤチップ１０１の電極面は、約１８０℃に加熱される。
（５）コーティング層の作製
図２に示されるように、本実施例ではコーティング層を形成する。
コーティング層１０８は、所定の有機金属化合物と高沸点有機溶剤とを所定の割合で混合してなるゾル塗布液を調整して、該塗布液をパッケージ内にダイボンドされた後ワイヤーボンディングされた発光素子の全面を覆うようにスプレーコーティングした後、加熱して非晶質化させることにより形成される。
（６）封止
金属パッケージの主面側に透光性窓部１０７と金属部からなるリッド１０６を取り付け、金属部と金属パッケージ１０５との接触面を溶接することによって、窒素ガスとともにパッケージ内の発光素子等を気密封止する。
本実施例ではまず、上記透光性窓部１０７をＡｌ２Ｏ３によりＣＣＡ−Ｂｌｕｅ（化学式、Ｃａ１０（ＰＯ４）６ＣｌＢｒ、付活材Ｍｎ、Ｅｕ）蛍光体がバインドされてなるコーティング層１０７ａと、ＳｉＯ２によりイットリウム・アルミニウム・ガーネット系蛍光体がバインドされてなるコーティング層１０７ｂを積層してなる燒結蛍光体積層板で形成する。
このように構成すると、青色波長の光を含む光を発光する発光素子を使用しても、接着層およびコーティング層がそれらの光に対して劣化あるいは変色せず、また、高出力な光とそれに伴う高温に対して劣化あるいは変色しないため、信頼性の高い発光装置を提供できた。さらに、ＳｉＯ２により蛍光体がバインドされてなるコーティング層の屈折率（約１．４）はＡｌ２Ｏ３により蛍光体がバインドされてなるコーティング層の屈折率（約１．７）より小さく、Ａｌ２Ｏ３により蛍光体がバインドされてなるコーティング層の屈折率は窒化ガリウム系化合物半導体層の屈折率（約２．５）より小さいため、発光素子からの光の取り出し効率が高まり出力を向上させることができ、放熱性も向上するなどの効果がある。
（実施例２）
実施例１の発光素子として紫外線発光素子を、透光性窓部を、蛍光体として紫外励起赤色発光蛍光体（Ｒ蛍光体）を含む層１０７ｃ、紫外励起緑色発光蛍光体（Ｇ蛍光体）を含む層１０７ｄ、紫外励起青色発光蛍光体（Ｂ蛍光体）を含む層１０７ｅからなる燒結積層体を用いる。紫外励起赤色発光蛍光体としてＹＯ２Ｓ２：Ｅｕ、ＹＶＯ４：Ｅｕ、Ｇｄ２Ｏ３：Ｅｕ、（Ｙ，Ｇｄ）ＢＯ３：ＥｕまたはＹＢＯ３：Ｅｕの少なくとも１種を用いることができる、紫外励起緑色発光蛍光体としてＺｎＳ：Ｃｕ，Ａｇ  、Ｚｎ２ＳｉＯ４：Ｍｎ、ＢａＡｌ１２Ｏ１９：ＭｎまたはＢａＭｇＡｌ１６Ｏ２６：Ｅｕ，Ｍｎの少なくとも１種を用いることができる、紫外励起青色発光蛍光体としてＢａＭｇＡｌ１０Ｏ１７：Ｅｕ、ＣａＷＯ４：Ｐｂ、Ｙ２ＳｉＯ５：Ｃｅの少なくとも１種を用いる。なお、拡散材としてはＳｉＯ２，Ａｌ２Ｏ３に代えてより屈折率の高いＺｒＯ２，ＴｉＯ２などを用いることができる。
【００３６】
【発明の効果】
本発明は、光源としての半導体発光素子上に蛍光体を設置して、半導体発光素子からの発光と、該蛍光体で変換された光との混色によって発する発光装置において、発光素子からの高出力な短波長領域（青色領域から紫外領域）の光によって、該蛍光体層は劣化を起こさない。
また、所望の形状に加工することに優れており、曲率を持ったレンズ表面等の上に設置して用いることができる。また、多層張り合わせで燒結積層が容易であるので、所望色への色合わせが容易な蛍光体層を提供することができる。
【図面の簡単な説明】
【図１】発光装置の概略図
【図２】青色ＬＥＤを発光源とし、第１層をシリコンナイトライド蛍光体、第２層をセリウムで付活されたＹＡＧ蛍光体で構成した発光装置の断面図
【図３】紫外ＬＥＤを発光源とし、第１層を紫外励起赤色発光蛍光体、第２層を紫外励起緑色発光蛍光体、第３層を紫外励起青色発光蛍光体で構成した発光装置の断面図
【符号の説明】
１０１  発光素子
１０２  リード電極
１０３  絶縁封止材
１０４  導電性ワイヤ
１０５  パッケージ
１０６  リッド
１０７  窓部
１０８  コーティング部材
１１０  接着層
【図１】
2004161871.tif 000003
【図２】
2004161871.tif 000004
【図３】
2004161871.tif 000005